(57)【特許請求の範囲】
【請求項１】
周方向に巻回積層された炭素繊維シートの強化層を有する炭素繊維強化炭素複合材料からなる円筒状の高温加圧成型炉部材であり、且つ前記の強化層が少なくとも３層にて構成され、内層と外層とが下記ａを巻回積層した強化層で、中間層が下記ａとｂとを交互に巻回積層した複合強化層であることを特徴とし、熱分解炭素質をマトリックスとする高温加圧成型炉部材。
ａ：短繊維紡績糸から構成される炭素繊維シート
ｂ：連続繊維又は連続繊維束を含む炭素繊維シート
【請求項２】
炭素繊維シートａが短繊維紡績糸織物である請求項１記載の高温加圧成型炉部材。
【請求項３】
炭素繊維シートａにおける短繊維紡績糸が表面に露出している織物であることを特徴とする請求項１記載の高温加圧成型炉部材。
【請求項４】
炭素繊維シートａにおける短繊維紡績糸織物の経糸又は緯糸が周方向に配向していることを特徴とする請求項１記載の高温加圧成型炉部材。
【請求項５】
炭素繊維シートｂが連続繊維又は連続繊維束から構成される一方向配向シートもしくは織物である請求項１記載の高温加圧成型炉部材。
【請求項６】
炭素繊維シートｂを構成する連続繊維又は連続繊維束が周方向に配向していることを特徴とする請求項１記載の高温加圧成型炉部材。
【請求項７】
周方向に巻回積層された炭素繊維シートで強化されている炭素繊維強化炭素複合材料からなる円筒状の高温加圧成型炉部材の製造方法において、ａをマンドレルに巻回して内層を形成した後、ａとｂを重ねたシートを巻回して中間層を形成し、更にａを巻回して外層を形成した後、プリフォーム作製時のいずれかの段階で炭素繊維シート材に含浸した熱分解炭素質の前駆体となる樹脂を加熱硬化して少なくとも３層構造の円筒状物を形成後、不活性雰囲気中で熱処理することを特徴とする請求項１乃至請求項６記載の高温加圧成型炉部材の製造方法。
ａ：短繊維紡績糸から構成される炭素繊維シート
ｂ：連続繊維又は連続繊維束を含む炭素繊維シート
【発明の詳細な説明】
【０００１】
【発明の属する技術分野】
本発明は、炭素繊維強化炭素複合材料からなる高温加圧成型炉部材に関するものである。更に詳しくは、セラミックスの焼結等に好適に用いられる取扱性、耐久性に優れた円筒状の高温加圧成型炉部材に関するものである。
【０００２】
【従来の技術】
従来高温（１０００〜３０００℃）下で用いられる耐熱部材としては、耐熱金属或いは黒鉛材が使用されてきたが、耐熱金属は１６００℃以上の高温下では強度が低下し、また、黒鉛材は引張強度が低いために、容積が大きく且つ重量が過大となる。
【０００３】
このため近年、炭素繊維で強化した炭素材料、即ち炭素繊維強化炭素複合材料（以下「Ｃ／Ｃ」と略す）が、高強度の耐熱部材として種々の分野で実用化されてきている。
また、Ｃ／Ｃを炉材に用いることで、従来の材料と比較して体積を減少させることができるため、従来の大きさの装置でより大きな成型品が得ることや、同じ大きさの成型品の場合にはより小型の装置で得ること、そして、炉材自体の軽量化が可能となるという利点も持っている。
【０００４】
Ｃ／Ｃ製の耐熱容器として、特開平９−３０８６９号にフィラメントワイディング法（以下「ＦＷ法」と略す）による円筒状耐熱容器の製造方法が開示されている。ＦＷ法によるＣ／Ｃの製造は、連続繊維の使用により非常に高強度の製品が得られる反面、炭素繊維束をマンドレルに巻き付けて製造するために、Ｃ／Ｃの前駆体（中間形態）であるプリフォームの製造に長時間を要する事が多く、コスト高になる問題がある。
【０００５】
また、連続繊維を用いたシートあるいは連続繊維束を用いた織物をシートワインド法により積層したプリフォームの成形・硬化においては、繊維とマトリックス樹脂の伸張・収縮率の差によりシートあるいは織物の積層間の剥離が発生しやすいという問題があった。
【０００６】
ＦＷ法ならびに連続繊維シートもしくは連続繊維束を用いた織物を用いて製作されたＣ／Ｃにおいては、繰り返し使用に際し連続繊維の端末がささくれ立ち、取り扱い性に問題を生じていた。
【０００７】
また、繊維の剥離或いは脱離の少ない材料として、従来から航空機ブレーキ材のような摩擦材料には短繊維紡績糸織物が使用されてきた。
ストランドのささくれ立ち防止のためにこの短繊維紡績糸織物を使用することもできるが、引張強度が低く、高温加圧成型炉部材に用いた場合には、使用時に変形、破損等が生じるという問題点がある。
【０００８】
【発明の目的】
本発明は、これらの課題を克服するため、強度低下の要因となる製造時の積層間の剥離を防止し、長時間の繰り返し使用にも耐え得るだけの強度を有し、且つささくれ立ち等の問題の無いＣ／Ｃからなる高温加圧成型炉用部材を提供すること、且つその製造方法を提供することを目的とするものである。
【０００９】
【課題を解決するための手段】
本発明のＣ／Ｃからなる高温加圧成型炉部材は、次の構成からなる。
【００１０】
（請求項１）
周方向に巻回積層された炭素繊維シートの強化層を有する炭素繊維強化炭素複合材料からなる円筒状の高温加圧成型炉部材であり、且つ前記の強化層が少なくとも３層にて構成され、内層と外層とが下記ａを巻回積層した強化層で、中間層が下記ａとｂとを交互に巻回積層した複合強化層であることを特徴とし、熱分解炭素質をマトリックスとする高温加圧成型炉部材。
ａ：短繊維紡績糸から構成される炭素繊維シート
ｂ：連続繊維又は連続繊維束を含む炭素繊維シート
（請求項２）炭素繊維シートａが短繊維紡績糸織物である請求項１記載の高温加圧成型炉部材。
（請求項３）炭素繊維シートａにおける短繊維紡績糸が表面に露出している織物であることを特徴とする請求項１記載の高温加圧成型炉部材。
（請求項４）炭素繊維シートａにおける短繊維紡績糸織物の経糸又は緯糸が周方向に配向していることを特徴とする請求項１記載の高温加圧成型炉部材。
（請求項５）炭素繊維シートｂが連続繊維又は連続繊維束から構成される一方向配向シートもしくは織物である請求項１記載の高温加圧成型炉部材。
（請求項６）炭素繊維シートｂを構成する連続繊維又は連続繊維束が周方向に配向していることを特徴とする請求項１記載の高温加圧成型炉部材。
（請求項７）周方向に巻回積層された炭素繊維シートで強化されている炭素繊維強化炭素複合材料からなる円筒状の高温加圧成型炉部材の製造方法において、ａをマンドレルに巻回して内層を形成した後、ａとｂを重ねたシートを巻回して中間層を形成し、更にａを巻回して外層を形成した後、プリフォーム作製時のいずれかの段階で炭素繊維シート材に含浸した熱分解炭素質の前駆体となる樹脂を加熱硬化して少なくとも３層構造の円筒状物を形成後、不活性雰囲気中で熱処理することを特徴とする請求項１乃至請求項６記載の高温加圧成型炉部材の製造方法。
ａ：短繊維紡績糸から構成される炭素繊維シート
ｂ：連続繊維又は連続繊維束を含む炭素繊維シート
【００１１】
本発明のＣ／Ｃからなる円筒状の高温加圧成型炉部材は、周方向に巻回積層されたシート状炭素繊維材の強化層の外層及び内層に短繊維紡績糸を用いたシートが配されているため、ストランド端末のささくれ立ちがなく、また、連続繊維を用いたシート層を内部に配置しているので、高温加圧成型炉部材として使用した場合の耐圧性が高い効果を有している。
【００１２】
さらに、連続繊維シートと短繊維紡績糸シートを交互に積層した構造を有する中間層のため、中間層を構成する各層を薄くすることができ、また、短繊維紡績糸が熱による伸縮を吸収するため積層間の剥離が発生しにくい効果を有する。
本発明の構成は、上記の層構造を１単位とし繰り返し積層しても良い。
【００１３】
【発明の概要】
以下、本発明をその構成に基づいて説明する。
本発明において使用される炭素繊維は、石油系ピッチ、石炭系ピッチ、リグニン系ピッチ及び芳香族系合成ピッチからなる群より選ばれる等方性ピッチから得られた繊維、ポリアクリロニトリル繊維、レーヨン繊維、フェノール樹脂繊維から常法に従い誘導されたものである。
【００１４】
本発明における炭素繊維短繊維紡績糸シートは、炭素繊維短繊維紡績糸の不織布、織物、編み物、一方向配向シート等のいずれの形態でも良い。
嵩高性や、経糸および緯糸がそれぞれ拘束して繊維の解れを防止する点から、特に織物が好ましい。短繊維紡績糸であることによって、解れたときにシートもしくはヤーン単位で分離するため、皮膚に対する刺激が少ない。これによって使用時、製造時に於いて応力集中の吸収と変形防止の効果がある。
また織物であることによって、ヤーン相互の拘束が強くこのため繊維の解れを防止する効果がある。
【００１５】
炭素繊維短繊維紡績糸織物の組織は、平織り、綾織り、朱子織りの何れでも良い。通常は、織物の経糸、緯糸共に炭素繊維の紡績糸にて構成されているものが使用される。
炭素繊維短繊維紡績糸織物の配向は、高温加圧成型炉部材の周方向と経糸又は緯糸が一致するように配設するのが好ましい。
炭素繊維短繊維紡績糸織物は紡績糸と連続繊維束の双方から構成される織物を使用することが出来る。この場合連続繊維束を経糸として使用し緯糸に紡績糸を使用した織物であり、連続繊維束で構成された経糸が円筒の周方向に配向する様に配置するのがよい。
また、連続繊維束と短繊維紡績糸とからなる織物にて構成した場合、炭素繊維シートにおける短繊維紡績糸が表面に露出している織物であることが好ましい。
【００１６】
炭素繊維短繊維紡績糸シートの目付は１００〜５００ｇ／ｍ2のものが好適である。
その理由は１００ｇ／ｍ2未満では、シートが薄くなり、巻回積層に時間がかかり、また層間剥離が生じ易くなり量産には不向きである。
一方、５００ｇ／ｍ2を超えると一層毎の厚みが増し、巻回積層時に層間剥離が生じ易くなると共に、プリプレグの製造時に溶剤除去が困難になり、硬化時或いは炭素化時に層間剥離の原因となるからである。
【００１７】
この炭素繊維短繊維紡績糸シートに用いる炭素繊維紡績糸は、原料有機繊維から炭素繊維に至るいずれかの段階で短繊維となし、これを紡績して紡績糸としたものを、製織及び炭化することにより得られる。
【００１８】
例えば、代表的な炭素繊維であるアクリル系炭素繊維紡績糸の場合、原料有機繊維であるアクリロニトリル繊維を酸化性雰囲気中で耐炎化処理後切断工程を経て耐炎繊維の紡績糸となし、次いで不活性雰囲気中で炭化することにより得られる。ｂ
【００１９】
特に、炭素繊維短繊維紡績糸織物は、先ず炭素化する前の耐炎化糸を短繊維に切断し、紡績糸とした後に織物とし、この織物を１０００℃以上の不活性雰囲気中にて焼成して炭素化した場合に、伸縮性に富み、また柔軟性を有しドレープ性も高い織物が得られる。
【００２０】
本発明における連続繊維シートは、一方向配向シート、織物等である。
一方向配向連続繊維シートは、炭素繊維の連続繊維が一方向に配向した、所謂ＵＤシートである。
織物は、炭素繊維の連続繊維束を平織り、綾織り、朱子織りにした炭素繊維織物シートである。使用する炭素繊維の引張強度は３GPa、弾性率は２００GPa以上のものが好ましい。
これは、引張強度については耐圧容器、例えばセラミックス焼結用容器では、温度１０００〜２０００℃、円筒内部に圧力１０〜３０MPaがかかるからである。
【００２１】
一方向炭素繊維シートの繊維目付は１００〜５００ｇ／ｍ2のものが望ましい。
この理由としては、目付が１００ｇ／ｍ2未満では、プリプレグ製造時に目開きが発生しやすく、Ｃ／Ｃ製造時或いは使用時に層間剥離等が生じ強度上問題となる。一方、５００ｇ／ｍ2を超えると厚さが増し、プリプレグの製造時に溶剤除去が困難になり、硬化時或いは炭素化時に層間剥離の原因となるからである。
【００２２】
本発明におけるプリプレグは、後の熱処理でＣ／Ｃのマトリックスを構成する熱分解炭素質を誘導する熱硬化性樹脂等の樹脂を、例えば、含浸浴と呼ばれる装置を通過させることで予め均一に炭素繊維シートに付着せしめたものである。樹脂を均一に付着させる方法は様々な方法があり、限定されない。
プリプレグの製造方法は、炭素繊維がシートを形成する前に均一に樹脂を付着せしめた炭素繊維をシート状に加工する方法。炭素繊維をシート状に加工した後に、均一に樹脂を付着せしめる方法とがある。
【００２３】
以下、本発明において用いられる炭素繊維短繊維紡績糸シート或いは連続繊維シート等の炭素繊維シートには、炭素繊維のみから構成されるシート及び炭素繊維と樹脂等から構成されるプリプレグの双方、もしくはどちらか一方を表すものとする。
【００２４】
本発明において熱分解炭素質とは、フェノール樹脂、エポキシ樹脂、ポリイミド樹脂、ポリアミド樹脂、ポリエーテル樹脂、ビスマレイミド樹脂、トリアジン樹脂等の熱硬化性樹脂、等方性ピッチ、異方性ピッチ等の有機化合物が不活性雰囲気中で熱処理されることによって生じる主に炭素からなる無定形炭素並びに黒鉛のことである。
【００２５】
以上の樹脂や有機化合物は熱分解時の炭素収率が高いものが好ましく、５０％以上となるものがより好ましい。また、３０％以下のものを用いると、熱分解時の急激な体積の減少やマトリックスの形態保持効果の低下に伴い、変形が起こりやすくなる。
熱分解炭素質からなるマトリックスは、無定形であっても黒鉛であっても良いが、使用する温度と環境により黒鉛である方が耐久性が増加するため好ましい。
【００２６】
Ｃ／Ｃの製造においては、炭素繊維シートとフェノール樹脂等前記熱硬化性樹脂からなるプリフォームを熱硬化並びに不活性雰囲気中で炭化または黒鉛化処理を行い、更に密度を上げるため、炭化、黒鉛化する際に熱硬化性樹脂の熱分解によって生じた空隙に再び樹脂やピッチを含浸しおよび／またはＣＶＩによって炭化、黒鉛化し、緻密化処理を複数回繰り返すことが行われる。
【００２７】
一方向炭素繊維シート、炭素繊維短繊維紡績糸シート共に目付の低いものを多層巻回積層するのが上記の熱処理中における層間剥離を防止する点で好ましい。また、一方向炭素繊維シート／炭素繊維短繊維紡績糸シートの目付の比は、特に問題とはならないが、上記目付で得られる最大比と最小比という観点から「１／（１〜５）」が望ましい。
【００２８】
【発明の実施の形態】
本発明のＣ/Ｃからなる高温加圧成型炉部材の積層構成を図面によって説明する。
図１は、本発明のＣ/Ｃからなる高温加圧成型炉部材の断面概念図を示したものである。図１において各部位は次の通りである。
Ａ：外層、Ｂ：中間層、Ｃ：内層
ＡとＣに炭素繊維短繊維紡績糸織物を用いる場合は、織物の経糸或いは緯糸の方向が、円筒状の部材の軸方向に対し０度（軸方向）或いは９０度方向に一致するように配設するのがよい。
【００２９】
織物の打ち込み本数が経糸と緯糸で異なる場合は、打ち込み本数が多い方を円筒の周方向に一致させるように配設するのがよい。これは、使用時には円筒の周方向に力が掛かるからであり、この力を効率よく吸収するには、円筒の周方向の繊維配列をより密にする方が効果的であるとの理由による。
巻回時の生産効率の面から、緯糸より経糸の織り密度が高い織物を用いるのが好ましい。
【００３０】
Ｂは、炭素繊維短繊維紡績糸シートと連続繊維シートとが、一層ごとに交互になるように積層された複合強化層であり、しかも各層は連続し少なくとも一周以上、巻回していることが必要である。その理由は一周以上巻回させなければ、高内圧が負荷したときに膨張に耐えられず、耐圧炉部材として役割を果たさないからである。この中間層には、第三成分として嵩高い不織布等を更に加えることもできる。
【００３１】
Ａ、Ｂ及びＣは共に、繊維間には炭素質マトリックスが充填されている。炭素繊維を強化繊維とし、炭素をマトリックスとするいわゆるＣ／Ｃは、１回の炭素化だけでは、嵩密度（重量の見かけ体積に対する比）が低く、この嵩密度を高めるために樹脂含浸と焼成炭素化を繰り返す工程、即ち緻密化工程が行われる。
【００３２】
この緻密化工程は製造時間、コストを要するために、初期嵩密度（最初の焼成炭素化時の嵩密度）を高めることが重要である。初期嵩密度が高ければ高いほど、目標嵩密度達成に要する緻密化回数が減らす事ができ、時間と経費の節減になる。
【００３３】
本発明のＣ／Ｃからなる円筒状の高温加圧成型炉部材の製造方法について説明する。
本発明の強化材に対する樹脂の含浸は、所定の構成に強化材繊維を配設後、加圧含浸によって樹脂を浸透させてもよいが、マトリックス樹脂を含浸させた不織布或いは織物、編み物、一方向配向シートから構成される、いわゆるプリプレグを使用し所望の積層構成に巻回積層するのがよい。
【００３４】
プリプレグの製造は、マトリックス樹脂の特性に応じ、通常一般に採用されている溶剤法又はホットメルト法にて製造することが出来る。
マトリックス樹脂としては、フェノール樹脂、フラン樹脂、ビスマレイミド系樹脂等の熱硬化性樹脂、および、ポリエーテルエーテルケトン、石油系或いは石炭系のピッチなどの熱可塑性樹脂が使用できる。製造面からは、最初の成形時には熱硬化性樹脂を用いることが好ましい。緻密化時の含浸樹脂としては熱可塑性樹脂を用いることもできる。
【００３５】
プリフォームの成形は例えば、以下の方法で行うことができる。
まず、炭素繊維短繊維紡績糸シートに熱硬化性樹脂を含浸させた織物プリプレグをマンドレル表面の周方向に巻回積層し、これを内層（Ｃ）とする。
次に、内層部の上に、内層と同様に熱硬化性樹脂を含浸させた炭素繊維連続繊維シートと、内層と同一の炭素繊維短繊維紡績糸シートとを重ねあわせ複合し、これを巻回積層し複合層の中間層（Ｂ）とする。
最後にもう一度、内層と同一の炭素繊維短繊維紡績糸織物のみからなる層を中間層の上から１層以上、所定の厚さまで巻回積層して、外層（Ａ）とする。
【００３６】
また、後に続く熱処理時の変形を防止するために、最外周に炭素繊維連続繊維シートを巻回積層することも出来る。この場合、最終的に機械加工でその部分を必ず取り除かなければならない。これは、取り除かない場合、繊維のささくれ立ちが発生するため、本発明の目的を達せられないからである。
【００３７】
炭素繊維強化樹脂の成形は、樹脂含浸したプリフォームを、必要に応じ溶媒除去を行なった後、加熱処理（硬化処理）を行ない、繊維強化樹脂（ＦＲＰ）製円筒体を得る。この溶媒除去、並びに硬化処理の際に成形体を回転させることで、樹脂の軟化によるフロー、嵩密度の斑の発生による、層間剥離や変形等を防止することが可能である。
【００３８】
プリフォームの繊維体積含有率(Ｖｆ)は２５％以上が好ましい。
なぜならば、Ｖｆが２５％未満になると、耐圧性が減少し所望の強度が得られにくくなり、更に初期嵩密度が小さくなりすぎるため、緻密化工程を増加させなければならないばかりでなく、炭素化後の加工時に層間剥離が起きやすくなる。
【００３９】
また、この時の嵩密度は０．５ｇ／ｃｍ3以上にすることが望ましい。なぜならば、Ｖｆ＝２５％以上を保持させるためには、嵩密度を０．５ｇ／ｃｍ3以上にしなければならないからである。
【００４０】
なお、このＦＲＰ製円筒体の特性として、全層に亘って層間剥離の無いこと、円筒の軸方向および周方向に変形の無いこと、基本的に真円状中空円筒であることなどがあげられる。
【００４１】
プリフォームのマトリックスの炭素化は、上述したＦＲＰ製円筒体を所定の高さにカットした後、またはそのままカットせずに、不活性雰囲気中で焼成（７００〜１３００℃）する事によって行う。
【００４２】
緻密化処理は、通常のＣ／Ｃの緻密化処理に準じて行うことが出来る。
即ち、炭素化または、黒鉛化処理を行った円筒体にピッチ、フェノール樹脂、フラン樹脂等の含浸と焼成の繰り返し、もしくは化学気相含浸法（ＣＶＩ）との組み合わせによってよって行われ、嵩密度を１．３ｇ／ｃｍ3以上にまですることが望ましい。
この緻密化によって、高温加圧成型炉での使用に耐えうるだけの強度が得られる。なお、Ｃ／Ｃは一般的に、嵩密度を向上させることにより強度が増加することが知られている。
また、嵩密度が１．３ｇ／ｃｍ3未満では、多孔質のため、使用中にセラミック粉末などが空隙に入り、部材の破損を生じることがある。
【００４３】
更に、緻密化工程中及び或いは緻密化終了後に、高温の熱処理、即ち黒鉛化処理（１６００〜３０００℃）を行なう。この熱処理温度は、高温加圧成型炉部材として使用する際に、雰囲気の汚染或いは変形を防ぐ点から１６００℃以上が好ましい。
【００４４】
本発明に使用される織物、一方向配向シート等の構成要素である炭素繊維は、Ｃ／Ｃの製造に使用される前に、上記の熱処理温度以上の温度で既に熱処理されていることが望ましい。炭素繊維は高温に暴露されると、黒鉛構造の発展により伸長或いは変形する場合があり、円筒状に成形されている場合には、変形或いは層間剥離が生じる場合がある。
【００４５】
以下、本発明の実施例および比較例を説明する。
【実施例】
ポリアクリロニトリル繊維を酸化処理して得た耐炎化繊維を短繊維に切断し、紡績および製織した耐炎繊維織物（東邦レーヨン（株）製  ８枚朱子紡績糸織物商品名：パイロメックスクロス  Ｗ０２２１）を不活性雰囲気中、２０００℃にて焼成し、炭素繊維短繊維紡績糸織物とした。
この炭素繊維短繊維紡績糸織物をフェノール樹脂（住友デュレズ（株）製  商品名：スミライトＰＲ−９４８０）のメタノール（関東化学（株）製）溶液（濃度６０％）中に浸漬し、炭素繊維短繊維紡績糸織物プリプレグ（樹脂含浸量：３３％、繊維目付：３００ｇ／ｍ2、厚さ：０．８ｍｍ）とした。
【００４６】
次に、炭素繊維（東邦レーヨン（株）製炭素繊維  商品名：ベスファイトＵＭ４０−６Ｋ）にフェノール樹脂（住友デュレズ(株)製  商品名：スミライトＰＲ−９４８０）のメタノール（関東化学(株)製）溶液を含浸し一方向配向炭素繊維シートプリプレグ（樹脂含有量：３３％、繊維目付  ２５０ｇ／ｍ2、厚さ  ０．２ｍｍ）とした。
【００４７】
外径２８０ｍｍ、長さ４００ｍｍのマンドレルに炭素繊維短繊維紡績糸織物プリプレグを、マンドレルの周方向と経糸方向とが一致するように１１層巻回積層した。
【００４８】
続いて炭素繊維短繊維紡績糸織物プリプレグと一方向配向炭素繊維シートプリプレグとを、紡績糸織物の経糸の方向と連続繊維の配向方向とが一致するように重ね、連続して巻回し、一方向配向炭素繊維シート層が１９層となるように巻回積層した複合強化層とした。
更に、炭素繊維短繊維紡績糸織物プリプレグを連続して１１層巻回積層した。
【００４９】
その結果、マンドレル面から外層まで炭素繊維短繊維紡績糸織物プリプレグが連続しており、中間に一方向配向炭素繊維シート層が１９層巻き込まれた構成の円筒状プリフォームを得た。後に行われる熱処理時における変形、層間剥離を予防するため、このプリフォームの外側に一方向配向炭素繊維シートプリプレグを２層巻回積層した。
【００５０】
その後、このプリフォームを３０℃〜９５℃の間で３０分間昇温し、９５℃×１０時間はプリフォームを回転させながら保持し、メタノールを除去した。
次いで、９５℃〜１００℃までを１５分間かけて昇温し、その温度を３０分間保持する。更に、３時間で１４０℃まで昇温させ、その温度を５時間維持した。この段階でマンドレルを除去し円筒体とした。
更に、１０時間で室温から２５０℃まで昇温させ、その温度を５時間維持して円筒状成形物を得た。
この成形物の嵩密度は０．７ｇ／ｃｍ3を有した。
【００５１】
そして、１０００℃による炭素化をおこなった後、コールタールピッチ含浸・焼成を４回繰り返した。
このコールタールピッチ含浸・焼成によって、嵩密度は１．５ｇ／ｃｍ3を有した。
その後、２０００℃による黒鉛化処理を行ない、外周の一方向炭素繊維シートを切削除去することで、円筒状のＣ／Ｃを得た。
【００５２】
外周に巻回積層した一方向炭素繊維シートにより、熱処理時の変形、層間剥離が防止され、更に炭素化、黒鉛化時の昇温速度を大きく取ることが出来たため、製造時間を大幅に短縮することが出来た。
得られたＣ／Ｃの嵩密度は１．４５ｇ／ｃｍ3、Ｖｆ＝３２％であった。
得られた円筒状Ｃ／Ｃは、処理温度１８００℃、最大内圧１０MPa、処理時間１時間のセラミックの焼結に５０回使用したが、炭素繊維ストランドのささくれ、層間の剥離、等の変形は認められなかった。
【００５３】
＜比較例１＞
プリフォームを炭素繊維短繊維紡績糸織物プリプレグだけを巻回積層して得た以外は、実施例と同じ条件で円筒状Ｃ／Ｃを得た。
得られた円筒型Ｃ／Ｃは、嵩密度１．２ｇ／ｃｍ3、Ｖｆ＝２６％  であったこの円筒型Ｃ/Ｃを、１８００℃、１０MPaの圧力下で、繰り返し使用したところ、２回目で円筒状Ｃ／Ｃは強度不足による変形を生じ、寸法が著しく変化したためこれ以上の使用ができなかった。
【００５４】
＜比較例２＞
プリフォームを、実施例の外層部をなくした２層（炭素繊維短繊維紡績糸織物プリプレグの内層と、その上に炭素繊維短繊維紡績糸織物プリプレグと一方向配向炭素繊維シートの複合層を巻回積層し、表面に一方向配向炭素繊維部が出るように配置された層）、とした以外は、実施例と同じ条件で円筒状Ｃ/Ｃを得た。
【００５５】
得られた円筒状Ｃ／Ｃは、嵩密度１．４ｇ／ｃｍ3、Ｖf＝３５％であった。この円筒状Ｃ／Ｃを、１８００℃、１０MPaの圧力下で、繰り返し使用したところ、寸法、重量等の変化は見られなかったが、時間経過と共に表面がささくれ立ち、ストランドの端末が作業者に刺さり、取り扱いの面で使用に耐えられなかった。
【００５６】
【発明の効果】
高温加圧下で、本発明品である高温加圧成型炉部材を長時間繰り返し使用した場合においても、寸法、重量等は、一方向配向炭素繊維を積層して得られた円筒状炭素繊維強化炭素複合材料とほぼ同じ程度であり、且つ、繰り返し使用によるものと思われる熱変形は起生しないことが確認された。
また、繊維表面のささくれ立ち、繊維の長さ方向への亀裂の発生はまったく確認されず、作業性が損なわれることも、強度低下の問題もまったく生じなかった。
また、Ａ層部の表面に炭素繊維短繊維紡績糸シートを配置することにより、炭素繊維のささくれ立ちを抑制し、作業性を改善できた。
また、周方向に一方向配向炭素繊維シートが配置されているため、高内圧負荷時にも周方向への膨張・変形もなく、セラミックス等の高温加圧成形用の型枠として有効である。
また、一方向配向炭素繊維シートが配置された層は、短繊維紡績糸シートを重ねて巻回した複合層（交互積層）であるため、層間剥離の発生も見られなかった。
生産性においても、従来のＦＷ法に対し、シート状物をマンドレルに巻回する、即ちシート・ワインド成形するために、非常に生産性が高いものとなった。
【図面の簡単な説明】
【図１】本発明のＣ／Ｃからなる高温加圧成型炉部材の断面概念図を示したものである。
【符号の説明】
Ａ：外層
Ｂ：中間層
Ｃ：内層
【図１】
0004245725.tif 000002